REVENDICATIONS 1. Clinker de phosphates de calcium, comprenant en poids: # au moins 10 % de phosphate tétracalcique (C4P), # au moins 5 % d'hydroxyapatite (HAp) et # entre 0,5% et 5% de chaux libre (C). 2. Clinker selon la revendication 1, caractérisé en ce qu'il comprend aussi du phosphate tricalcique (C3P) ou une solution solide C3P-C2S, en quantité au plus égale à 25% en poids. 3. Clinker selon l'une des revendications 1 ou 2, caractérisé en ce qu'il comprend en poids: # au plus 75% de phosphate tétratricalcique (C4P), # au plus 50% d'hydroxyapatite (HAp), et # au plus 25% de phosphate tricalcique (C3P) ou d'une solution solide C3P-C2S. 4. Clinker de phosphates de calcium, caractérisé en ce qu'il comporte une répartition de phases minéralogiques telle que lors d'une hydratation à 20 C du clinker broyé avec une finesse de 25 Nm pour 50% en poids de passant au tamis (d50 = 25 pm), à masses égales d'eau et de clinker, le flux de chaleur dégagé en fonction du temps présente un premier pic exothermique initial et un deuxième pic exothermique observé avant 1h 30 à compter du début de l'hydratation, et un taux d'avancement de la réaction d'hydratation au moins égal à 30% à la fin de l'apparition de ce deuxième pic exothermique. 5. Clinker selon la revendication 4, caractérisé en ce qu'il est conforme à l'une quelconque des revendications 1 à 3. 6. Clinker selon l'une quelconque des revendications 1 à 5, caractérisé en ce qu'il est sous forme broyée, avec une granulométrie préférentiellement comprise entre 5 pm et 200 pm pour 50% en poids de passant au tamis. 7. Procédé de fabrication d'un clinker conforme à l'une quelconque des revendications 1 à 6, caractérisé en ce que: # on prépare un cru à partir d'une source de phosphate et d'une source de calcium adaptées à la minéralogie désirée, et # on effectue une cuisson dudit cru avec au moins un palier de température ayant un niveau et une durée appropriés pour obtenir ledit clinker. 8. Procédé de fabrication selon la revendication 7, caractérisé en ce que ledit cru est un cru de phosphate tétracalcique (C4P) stoechiométrique vis-à-vis du rapport CIP du C4P. 9. Procédé de fabrication selon l'une des revendication 7 ou 8, caractérisé en ce que lesdits paliers de température comprennent un palier supérieur ayant un niveau compris entre 1300 C et 1500 C et une durée comprise entre 0 h 30 et 15 heures. 10. Procédé de fabrication selon la revendication 9, caractérisé en ce que le palier supérieur a un niveau environ égal à 1400 C et une durée environ égale à 3 h. 11. Procédé de fabrication selon l'une des revendications 9 ou 10, caractérisé en ce que la cuisson comprend: # une première montée à 600 Clh jusqu'à 900 C, # un palier intermédiaire d'une heure à 900 C, # une seconde montée à 600 Clh jusqu'au palier supérieur, # le palier supérieur, # un refroidissement à 1000 Clh jusqu'à 1100 C, et # une trempe à l'air ou un refroidissement lent. 12. Procédé de fabrication selon l'une quelconque des revendications 7 à 11, caractérisé en ce que le cru est obtenu au moyen d'un mélange de CaC03 et de phosphate de calcium. 13. Procédé de fabrication selon la revendication 12, caractérisé en ce que le cru est obtenu au moyen d'un mélange de CaC03 et de CaHP04. 14. Composition cimentaire comprenant un clinker broyé selon la revendication 6 et un liant hydraulique. 15. Composition cimentaire selon la revendication 14, caractérisée en ce qu'elle est obtenue par mélange ou cobroyage. 16. Composition selon l'une des revendications 14 ou 15, caractérisée en ce que le clinker et le liant hydraulique sont tels que la cinétique d'hydratation du clinker est plus rapide que la cinétique d'hydratation du liant hydraulique. 17. Composition cimentaire selon l'une quelconque des revendications 14 à 16, caractérisée en ce qu'elle est utilisée pour réaliser des mortiers ou bétons. 18. Matériau renforcé obtenu à partir de l'hydratation d'une composition selon l'une quelconque des revendications 14 à 17. 19. Procédé de fabrication d'un matériau renforcé conforme à la revendication 17, dans lequel: # on réalise un clinker broyé de phosphates de calcium conforme à la revendication 6, # on mélange ledit clinker broyé à au moins un autre composant, de manière à former une composition conforme à l'une quelconque des revendications 14 à 17, # et on hydrate ladite composition.